Procédé d’anodisation d’au moins une partie d’une pièce comprenant de l’aluminium ou un alliage d’aluminium, ledit procédé comprenant les étapes successives suivantes : a) immersion de ladite partie dans un bain aqueux comprenant de l’acide étidronique et des particules polymériques comprenant au moins un fluoropolymère, b) application à la partie immergée dans le bain d'un courant électrique et/ou d'une tension électrique, de sorte à obtenir sur ladite partie une couche anodique incorporant lesdites particules polymériques comprenant au moins un fluoropolymère, et/ou des résidus desdites particules polymériques sur toute son épaisseur. Procédé selon la revendication 1, caractérisé en ce que les particules polymériques de l’étape a) sont en suspension dans le bain aqueux à une concentration comprise entre 0,1 et 500 g/L, de préférence entre 10 et 200 g/L. Procédé selon l’une quelconque des revendications précédentes, caractérisé en ce que la concentration en acide étidronique dans le bain aqueux est comprise entre 5 et 300 g/L, de préférence entre 10 et 150 g/L. Procédé selon l’une quelconque des revendications précédentes, caractérisé en ce que le bain aqueux comprend en outre un tensio-actif, notamment à des concentrations comprises entre 0,001 et 10 g/L. Procédé selon l’une quelconque des revendications précédentes, caractérisé en ce que le bain aqueux comprend en outre : un sel de silicate ou d’aluminate, de préférence à une concentration comprise entre 0,1 et 50 g/L, avantageusement entre 10 et 30 g/L, et/ou un ou plusieurs sels, notamment des sels inorganiques tels que des sels de sulfates, de nitrates ou d’halogénures, avantageusement à une concentration comprise entre 1 et 50 g/L. Procédé selon l’une quelconque des revendications précédentes, caractérisé en ce que le bain est maintenu à une température comprise entre 15°C et 60 °C. Procédé selon l’une quelconque des revendications précédentes, caractérisé en ce que le courant électrique et/ou de la tension électrique est à une densité de courant constante ou variable au cours du traitement, comprise avantageusement entre 0,1 et 3 A/dm², en courant continu, et 0,1 et 5 A/dm² de densité de courant moyenne en courant pulsé. Procédé selon l’une quelconque des revendications précédentes, caractérisé en ce que le courant électrique et/ou de la tension électrique est appliqué en mode pulsé avec au moins une impulsion positive, et de préférence au moins un temps de pause. Procédé selon l’une quelconque des revendications précédentes, caractérisé en ce que le courant électrique et/ou de la tension électrique est appliqué en mode pulsé avec au moins une impulsion positive et au moins une impulsion négative. Procédé de traitement de surface d’au moins une partie d’une pièce comprenant de l’aluminium ou un alliage d’aluminium, ledit procédé comprenant le procédé d’anodisation selon l’une quelconque des revendications 1 à 3. Procédé de traitement de surface selon la revendication 10, caractérisé en ce qu’il comprend en outre une étape de préparation de surface pouvant comprendre une étape de dégraissage et/ou une étape de décapage alcalin. Procédé de traitement de surface selon la revendication 10 ou 11, caractérisé en ce qu’il comprend en outre une première anodisation dans un électrolyte comprenant typiquement de l’acide sulfurique, de l’acide phosphorique, et/ou de l’acide tartrique, permettant d’obtenir une première couche anodique de 5 à 50 µm, de préférence 5 à 15 µm d’épaisseur. Procédé de traitement de surface selon l’une quelconque des revendications 10 à 12, caractérisé en ce qu’il est suivi par une étape c) de post-traitement comprenant : une étape c1) de colmatage à l’eau chaude, avec ou sans inhibiteur de corrosion, et/ou une étape c2) d’immersion dans un sol-gel apte à améliorer la résistance à la corrosion de la surface de la partie, et/ou une étape c3) d’imprégnation pour former un revêtement apte à améliorer les propriétés tribologiques de la surface de la partie. Pièce comprenant de l’aluminium ou un alliage d’aluminium revêtu d’une couche d’anodisation sur au moins une partie de sa surface, ladite couche d’anodisation incorporant des particules polymériques comprenant au moins un fluoropolymère, et/ou des résidus desdites particules polymériques, sur toute son épaisseur. Pièce selon la revendication 14, caractérisée en ce que : la couche anodique présente sur toute son épaisseur une concentration non nulle d’oxygène, ainsi qu’une concentration non nulle de fluor, la concentration en fluor étant plus faible que la concentration en oxygène, les concentrations en oxygène et en fluor étant mesurées par spectroscopie de rayons X à dispersion d’énergie, et/ou la couche anodique comprend de l’alumine cristallisée. Pièce selon la revendication 14 ou 15, susceptible d’être obtenue par le procédé selon l’une quelconque des revendications 10 à 13.